(57)【特許請求の範囲】
【請求項１】
基材と、最表面に位置する抗微生物層を有し、
前記抗微生物層が、銅−錫合金を含有し、
前記抗微生物層の最表面から最大で０．１５μｍの深さを有する表層部における前記銅−錫合金が、銅を８４質量％以上９０質量％以下含有し、銅と錫の質量％比（銅／錫）が６以上１２以下であることを特徴とする抗微生物部材。
【請求項２】
前記表層部の最表面から０．０１５μｍ以上の深さを有する表層内部における酸素含有量が１０質量％以下であることを特徴とする請求項１に記載の抗微生物部材。
【請求項３】
前記表層部が、窒素原子を有する変色防止剤と銅の化合物を含有することを特徴とする請求項１または２に記載の抗微生物部材。
【請求項４】
前記窒素原子を有する変色防止剤が、ピロール環、ピラゾール環、チアゾール環、イミダゾール環、トリアゾール環、テトラゾール環のいずれかを有する複素環式化合物、メルカプト基を有する化合物、チオウレア類、チアジアゾール類の少なくとも１種であることを特徴とする請求項３に記載の抗微生物部材。
【請求項５】
前記表層内部における窒素含有量が３．５質量％以下であることを特徴とする請求項３または４に記載の抗微生物部材。
【発明の詳細な説明】
【技術分野】
【０００１】
本発明は、抗微生物部材に関する。
【背景技術】
【０００２】
抗微生物効果を有する金属として、銅、銅−錫合金が知られている。しかし、銅、および銅−錫合金を用いて製品加工する場合、加工する手間がかかるとともに、ＳＵＳ３０４等の汎用材料に比べて材料費が高くなる。また、銅の柔軟性から製品加工できない場合がある。そのため、他の金属や樹脂で作製する製品を抗微生物製品にするために、銅、または銅−錫合金で製造することが困難な場合があることから広く用いられていない。
【０００３】
金属製品等の固体材料の表面における抗菌性は、ＪＩＳ  Ｚ  ２８０１に基づいて、所定濃度の菌液を試験片表面に滴下して被覆フィルムを被せ、シャーレ内で３５℃、相対湿度９０％以上で２４時間保存し、菌接種直後と２４時間保存後の生菌数を測定して評価する手法が一般的である。しかしながら、ＪＩＳ  Ｚ  ２８０１の試験条件は、実使用環境（例えば、屋内環境として一般的な１７〜２８℃、相対湿度４０〜７０％）と比較して高温、高湿度下であり、さらに蒸発を避けるためにフィルムで蓋をしたままであり、実使用環境とは大きな隔たりがある。そのため、ＪＩＳ  Ｚ  ２８０１を含む抗菌性試験法は抗菌性を評価する一つのものさしであり、実使用環境で起こる事象と必ずしも一致するわけではなく、試験の目的に応じ、ＪＩＳ規格に基づいた試験に加え、実使用環境を想定した試験も必要になる場合があることが報告されている（非特許文献１）。
そのため、本発明者らは、特許文献１に、実使用環境を想定した条件での抗菌力評価法を提案している。
【０００４】
特許文献２には、基材層上に銅を６０原子％超９０原子％以下（４４．５質量％超８２．８質量％以下）含有し、かつ錫を１０原子％以上４０原子％未満（１７．２質量％以上５５．５質量％未満）含有する銅―錫合金層を含む抗微生物性材料が提案されている。
特許文献２に提案されている抗微生物性材料は、ＪＩＳ  Ｚ  ２８０１に基づいた試験法では高い抗菌性を発揮しても、特許文献１で提案した実使用環境を想定した条件では、高い抗菌力を有さない場合がある。
【０００５】
また、特許文献３には、抗菌性ベンゾトリアゾール銅化合物とその製造方法が提案されている。
特許文献３の抗菌性ベンゾトリアゾール銅化合物は、抗菌効果が水にわずかに溶解するベンゾトリアゾール銅化合物から徐放する銅のみに由来する。抗菌剤であるベンゾトリアゾール銅化合物は、樹脂成形製品や塗料製品などへ配合して使用され、抗菌剤は製品の表面全面に露出しないから、抗菌剤自体よりも徐放する銅の量が抑えられるとともに、抗菌剤が露出していない部位に接触した菌に対し、抗菌効果が発揮しにくい場合がある。そのため、特許文献３で提案されている抗菌性ベンゾトリアゾール銅化合物を配合した製品は、特許文献１で提案した実使用環境を想定した条件でも、高い抗菌力を有さない場合がある。また、銅をベンゾトリアゾールとの化合物とすることで銅の変色は起こりにくくなるが、発現できる色相は銅赤色のみであり、製品としての応用が限られる。
【先行技術文献】
【特許文献】
【０００６】
【特許文献１】特開２０１４−１３５９０２号公報
【特許文献２】国際公開第２０１１／０３０５３８号
【特許文献３】特開２００８−０５０２７６号公報
【非特許文献】
【０００７】
【非特許文献１】土屋禎：抗菌加工製品の抗微生物活性の評価・測定法とその課題［５］１）抗菌活性測定法，防菌防黴誌，Vol.40, No.2, pp.117−124 2012
【発明の概要】
【発明が解決しようとする課題】
【０００８】
優れた抗菌力を有し、抗菌力の即効性と持続性に優れた抗微生物部材を提供することを課題とする。
【課題を解決するための手段】
【０００９】
１．基材と、最表面に位置する抗微生物層を有し、
前記抗微生物層が、銅−錫合金を含有し、
前記抗微生物層の最表面から最大で０．１５μｍの深さを有する表層部における前記銅−錫合金が、銅を８３質量％以上含有し、銅と錫の質量％比（銅／錫）が５以上３７以下であることを特徴とする抗微生物部材。
２．前記表層部の最表面から０．０１５μｍ以上の深さを有する表層内部における酸素含有量が１０質量％以下であることを特徴とする１．に記載の抗微生物部材。
３．前記表層部が、窒素原子を有する変色防止剤と銅の化合物を含有することを特徴とする１．または２．に記載の抗微生物部材。
４．前記窒素原子を有する変色防止剤が、ピロール環、ピラゾール環、チアゾール環、イミダゾール環、トリアゾール環、テトラゾール環のいずれかを有する複素環式化合物、メルカプト基を有する化合物、チオウレア類、チアジアゾール類の少なくとも１種であることを特徴とする３．に記載の抗微生物部材。
５．前記表層内部における窒素含有量が３．５質量％以下であることを特徴とする３．または４．に記載の抗微生物部材。
【発明の効果】
【００１０】
本発明の抗微生物部材は、実使用環境下において優れた抗菌力を有する。本発明の抗微生物部材は固体状であり、その表面に付着した菌を速やかに減らすことができる。本発明の抗微生物部材において、抗菌成分は内部から供給されるため、抗菌効果は長期間に亘って持続し、また、清掃作業等により表面が消毒用エタノール等の有機溶媒で拭き取られても、抗菌効果は経時で低下しにくい。
本発明の抗微生物部材は、医療施設、老健施設、幼児施設、教育施設、公共施設、公共交通機関、オフィスビル、医薬品製造施設、食品製造施設、飲食施設、畜産施設等において使用される様々な製品、設備等に利用することができる。具体的には、本発明の抗微生物部材を、ドアノブ、ドアハンドル、レバーハンドル、スライドラッチ、プッシュプレート、ベッドフットボード、ベッドサイドテーブル、ストレッチャー、カウンターテーブル、キーボード、ボールペン、点滴台、メイヨスタンド、エマージェンシーカート、ドレッシングカート、ハンパーカート、トイレットペーパーホルダー、トイレのレバー、水道栓、手すり、つり革、エレベータのボタン、ナースコールボタン、照明ボタン、壁面、床面、壁紙等として利用することで、衛生的な環境面、および、部材、製品を提供できる。また、本発明の抗微生物部材を、食品製造装置、食品運搬装置、厨房機器、調理器具等に利用することにより、食中毒のリスクを低減することができる。
【００１１】
また、本発明の抗微生物部材は、銅と錫という２種類の抗菌成分を有しているため、銅単独よりも耐性菌が発生しにくい。また、銅と錫の質量％比を調整することで、様々な色相からなる金属色を発現することができるため、本発明の抗微生物部材は、使用環境に適した色彩の選択の幅を広げることができる。
さらに、変色防止剤と銅の化合物を配合することにより、抗菌力を維持しながら、経時的な変色を低減することができる。
【図面の簡単な説明】
【００１２】
【図１】一実施態様である本発明の抗微生物部材の断面の概略図。
【発明を実施するための形態】
【００１３】
本発明の抗微生物部材は、最表面に銅−錫合金を含有する抗微生物層を有し、この抗微生物層の表層部における銅−錫合金が特定組成であることを特徴とする。
【００１４】
図１に、本発明の抗微生物部材の一実施態様の断面の概略図を示す。一実施態様である抗微生物部材１は、基材２と、基材２表面に設けられた抗微生物層３とを有する。図１に示す抗微生物部材１は一実施態様であり、例えば、基材２と抗微生物層３との間に、抗微生物層と基材との接着性を向上させる中間層や、抗菌効果のある第二の抗微生物層を設けることもできる。なお、図１は概略図であり、実際の厚さを反映するものではない。
【００１５】
「基材」
基材２は、抗菌性を付与したい任意の素材から選択することができ、また、その形状も制限されない。例えば、銅、真鍮、ニッケル、チタン、アルミニウム等の非鉄金属や合金、ステンレス等の鉄合金、合金鋼、あるいはそれらの複合金属、樹脂、フィルム、天然繊維、不織布、ガラス、セラミックス、紙、木材、布、皮革等が挙げられる。
【００１６】
「抗微生物層」
抗微生物層３は、抗微生物部材１の最表面に位置し、銅−錫合金を含有する。本発明の抗微生物層は、銅と錫という２種類の抗菌成分を併用することにより、耐性菌の発生を予防する効果を奏している。抗微生物層の厚さが薄すぎると、内部から表面に供給される抗菌成分の量が少なくなり、抗菌力が持続する期間が短くなる。抗微生物層の厚さは０．０１５μｍよりも大きければよいが、０．０３０μｍ以上であることがより好ましく、０．１５μｍ以上であることがさらに好ましい。抗微生物層の厚さは、特に制限されないが、基材との密着性の点から１０μｍ以下が好ましく、５μｍ以下がより好ましい。
抗微生物層は、本発明の特性を阻害しない範囲で他の金属や樹脂、抗菌成分、変色防止剤等の有機化合物等を含有することができる。
【００１７】
銅−錫合金を含有する抗微生物層は、同一または連続的に変化する組成を有する単層から構成することもでき、同一組成または異なる組成の層を積層した複数層から構成することもできる。複数層を積層して抗微生物層を構成する場合、各層は同一方法で積層してもよく、異なる方法で積層してもよい。例えば、めっき法で作製した層の上に、蒸着法で層を作製することができる。また、複数層を積層した場合、干渉色により様々な色相を発現することができる。
【００１８】
「表層部」
表層部３１は、抗微生物層３の最表面から最大で０．１５μｍ以下の深さまでの部分である。表層部３１は、最大で０．１５μｍの深さを有し、抗微生物層３の厚さが０．１５μｍ未満の場合は、抗微生物層３の全厚が表層部３１となる。
表層部３１における銅−錫合金は、銅を８３質量％以上含有し、銅と錫の質量％比（銅／錫）が５以上３７以下の範囲である。なお、表層部における銅−錫合金は、銅を８３質量％以上含有し、銅と錫の質量％比（銅／錫）が５以上３７以下の範囲であればよく、銅、錫以外の他の金属を含有する合金とすることもできる。
本発明の抗微生物部材において、抗菌力は、抗微生物層の最表面から最大で０．１５μｍの深さを有する表層部における銅−錫合金の銅含有量が重要な要因の一つであり、表層部における銅−錫合金の銅含有量が８３質量％未満では十分な抗菌力を得ることは困難である。また、銅と錫の質量％比（銅／錫）も抗菌力の重要な要因の一つである。銅含有量は、８４質量％以上９６質量％以下、かつ銅と錫の質量％比（銅／錫）が５以上３７以下であることが好ましく、８４質量％以上９０質量％以下、かつ銅と錫の質量％比（銅／錫）が６以上１２以下であることがさらに好ましい。
銅が銅赤色しか発現できないのに対し、銅−錫合金は錫の配合比を変えることにより、様々な色相の金属色を発現することができる。また、銅−錫合金は、銅よりも変色が起こりにくく、変色が生じても目立ちにくい。銅と錫の質量％比（銅／錫）が５以上３７以下の銅−錫合金は、銅赤色、黄銅色、黄金色、白金色等の様々な色相からなる金属色を発現することができる。
【００１９】
表層部は、上記した特定範囲の組成を満足していればよく、同一または連続的に変化する組成を有する単層から構成することもでき、同一組成または異なる組成の層を積層した複数層から構成することもできる。また、表層部が、複数層から構成される場合、各層は同一方法で積層してもよく、異なる方法で積層してもよい。例えば、めっき法で作製した層の上に、蒸着法で層を作製することができる。
なお、抗微生物層において、表層部よりも深い部分の組成については特に制限されない。しかし、抗微生物性を長期間に亘って維持するためには、表層部に要求される銅を８３質量％以上含有し、銅と錫の質量％比（銅／錫）が５以上３７以下の範囲である組成を、より深い部分まで満足することが好ましい。
【００２０】
「表層内部」
表層内部３２は、表層部３１（抗微生物層３）の最表面から０．０１５μｍ以上の深さを有する部分である。すなわち、表層内部３２は、表層部３１の最表面から０．０１５μｍ未満の深さを有する部分を除いた残りの部分である。
表層内部３２は、酸素含有量が１０質量％以下であることが好ましい。銅および銅合金は、室温で空気に触れると酸化第一銅（Ｃｕ２Ｏ）を含む薄い酸化皮膜が形成される。銅原子は、この薄い酸化皮膜を通して外側に拡散し、酸素と反応して酸化皮膜が成長する。この酸化皮膜が０．００５μｍ程度の厚さまで増して緻密になると、銅の拡散は起こりにくくなるが、さらに皮膜の成長が進み厚さが増すと、表面の金属光沢を保てなくなり、次第に干渉色を示す変色現象が起こる。銅−錫合金からなる日本国の１０円硬化の例からもわかるように、銅合金の変色現象はよくみられる。そのため、厚い酸化皮膜が形成されると銅の拡散が減少し、抗菌力が低下してしまうことが予想される。しかしながら、本発明の抗微生物部材の表層内部における酸素含有量が１０質量％以下であれば、抗菌力を発揮することができる。表層内部における酸素含有量は、７％以下であることがより好ましい。
【００２１】
「変色防止剤」
変色防止剤とは、銅と反応、結合、または吸着して変色を抑制する化合物である。
抗微生物層の表層部に、窒素原子を含有する変色防止剤を反応させ、変色防止剤と銅との化合物を含有する皮膜を形成すると、抗菌力を維持しながら、抗微生物層の変色をさらに抑制することができる。
また、変色防止剤自体はエタノール等に溶解するが、本発明の抗微生物部材においては変色防止剤は銅と化学的に結合しているため、表面を消毒用エタノール等で清拭しても、変色防止剤は消失しにくく、変色防止効果は低下しにくい。
【００２２】
窒素原子を含有する変色防止剤としては、ピロール環、ピラゾール環、チアゾール環、イミダゾール環、トリアゾール環、テトラゾール環のいずれかを有する複素環式化合物、メルカプト基を有する化合物、チオウレア類、チアジアゾール類を挙げることができる。また、これらを混合して用いることもできる。
【００２３】
窒素原子を含有する変色防止剤としては、具体的には、以下のような化合物を挙げることができる。なお、以下では、Ｒは、アルキル基、アリール基、チオール基、チアゾリル基等を意味する。
ピロール環を有する複素環式化合物の例としては、ピロール、ジベンゾピロール等が挙げられる。
ピラゾール環を有する複素環式化合物の例としては、ピラゾール、２，１−ベンゾピラゾール、３−アミノピラゾール等が挙げられる。
【００２４】
チアゾール環を有する複素環式化合物の例としては、チアゾール、２−アミノチアゾール、２−アミノチアゾールのアミノ基のＲ置換体、ベンゾチアゾール、２−アミノベンゾチアゾール、２−メルカプトベンゾチアゾール、２−アミノベンゾチアゾールのアミノ基のＲ置換体等が挙げられる。
イミダゾール環を有する複素環式化合物の例としては、イミダゾール、２−アミノイミダゾール、２−アミノイミダゾールのアミノ基のＲ置換体、ベンゾイミダゾール、２−アミノベンゾイミダゾール、２−アミノベンゾイミダゾールのアミノ基のＲ置換体、２−メルカプトベンゾイミダゾール、２−（４−チアゾリル）−ベンゾイミダゾール等が挙げられる。
【００２５】
トリアゾール環を有する複素環式化合物の例としては、１，２，３−トリアゾール、１，２，４−トリアゾール、１，２，３−ベンゾトリアゾール、３−アミノ−１，２，４−トリアゾール、３−アミノ−１，２，４−トリアゾールのアミノ基のＲ置換体、アルキル−１，２，３−ベンゾトリアゾール、ナフト−１，２，３−トリアゾール、アルキルナフト−１，２，３−トリアゾール等が挙げられる。
テトラゾール環を有する複素環式化合物の例としては、５，５’−ビ−１Ｈ−テトラゾール、５，５’−ビ−１Ｈ−テトラゾール・アンモニウム塩等が挙げられる。
【００２６】
メルカプト基を有する化合物としては、３−メルカプト−１，２，４−トリアゾール、１−メチル−２−メルカプトイミダゾール、メルカプトベンゾチアゾール等が挙げられる。
チオウレア類としては、チオウレア、エチレンチオウレア、トリメチレンチオウレア、１−フェニル−２−チオウレア等が挙げられる。
チアジアゾール類としては、２，５−ジメルカプト−１，３，４−チアジアゾール、２−アミノ−１，３，４−チアジアゾール等が挙げられる。
【００２７】
窒素原子を含有する変色防止剤が、抗微生物層の変色を抑制する理由を、一般的な変色防止剤であるベンゾトリアゾールを例に説明する。
ベンゾトリアゾールは、銅や銅合金の腐食抑制剤、変色防止剤として知られており、銅と反応してベンゾトリアゾール銅またはベンゾトリアゾールと銅の錯化合物を形成する。ベンゾトリアゾールは、皮膜形成型の腐食抑制・変色防止剤であり、銅含有量の高い銅−錫合金に適用すると、その表面には、主にベンゾトリアゾール銅皮膜、及び酸化第一銅（Ｃｕ２Ｏ）皮膜を含有する多層皮膜が形成され、この皮膜が酸素拡散障壁となる。銅は、アノード溶解反応により銅イオンとなり、酸素と反応して腐食、変色するが、この皮膜が特に、アノード溶解反応と対になるカソード反応を抑制することにより、空気中の酸素や腐食性ガスによる銅の腐食および変色を抑制する。
【００２８】
窒素原子を含有する変色防止剤で処理した後に、抗微生物層の抗菌力を維持する正確な理由は不明であるが、以下のように考えられる。
一般的な変色防止剤であるベンゾトリアゾールを例に説明する。
ベンゾトリアゾール処理後に形成される皮膜は、酸素拡散障壁となる。高い銅含有量の銅合金が有する抗菌力の核はＣｕ＋、次いでＣｕ２＋であり、ベンゾトリアゾール処理後でも高い抗菌力を維持するためには、Ｃｕ＋やＣｕ２＋が外側へ拡散する必要がある。
銅表面の凝縮水中ではＣｕ２Ｏが析出し、大気中に曝露されると緑青が成長する。緑青は大気中の成分によって化合物の種類や色が異なる。例えば、ＣｕＣｌ（白色系）、ＣｕＣＯ３Ｃｕ（ＯＨ）２（淡緑色系）、ＣｕＣｌ３Ｃｕ（ＯＨ）２（淡緑色系）、ＣｕＳＯ４３Ｃｕ（ＯＨ）２（緑色系）、ＣｕＯ（黒色系）等である。これらの生成物は、銅イオンの外側への移動を妨げないが、酸素の下地銅表面への拡散の障壁になる。
ベンゾトリアゾール処理後に形成される皮膜がそれほど緻密でない場合や欠陥部が存在する場合には、緑青と同様に銅イオンの外側への拡散を妨げず、抗菌力が維持される。
【００２９】
上記したように窒素原子を含む変色防止剤は、そのほとんどが１ｍｏｌ中に窒素原子を１ｍｏｌ〜８ｍｏｌ含み、例えば、ベンゾトリアゾールは１ｍｏｌ中に窒素原子を３ｍｏｌ含む。ベンゾトリアゾールは、前記化学物質の中でも高い変色防止能力を有する。ベンゾトリアゾールは、誘起分極しやすく、また１位の窒素と結合している水素を離脱して、１位と３位の窒素が２つの銅原子に対して均等に配位可能であり、高対称性皮膜構造を形成することで高い腐食抑制効果を示すと推定されている。本発明の抗微生物部材は、表層内部におけるベンゾトリアゾール由来の窒素含有量が１．３質量％以下では、変色防止性と抗微生物性とを備えている。この量のベンゾトリアゾールを、１ｍｏｌ中に窒素原子を８ｍｏｌ含む変色防止剤に置き換えると、表層内部における窒素含有量は、３．５質量％以下となる。よって、変色防止性と抗微生物性とを両立するには、表層内部における変色防止剤由来の窒素含有量は、３．５質量％以下であることが好ましい。一般的に使用される１ｍｏｌ中に窒素原子を１ｍｏｌ〜４ｍｏｌ含む変色防止剤を用いる場合、表層内部における変色防止剤由来の窒素含有量は、１．８質量％以下であることが好ましい。
【００３０】
「製造方法」
銅―錫合金を含有する抗微生物層の作製法としては、例えば、真空蒸着法、レーザー蒸着法、アーク蒸着法、イオンプレーティング法、スパッタリング法、溶射法、転写法、溶融めっき法、電気めっき法、無電解めっき法、プラズマＣＶＤ法、熱ＣＶＤ法、ＰＶＤ法、塗装法、圧着法等の方法を用いることができる。また、複数の方法を組み合わせて用いることもできる。
これらの中で、コストや生産性、簡便性の点から、電気めっき法や真空蒸着法による共蒸着が好ましい。例えば共蒸着法としては、１）銅と錫を蒸着源として別々に蒸発速度を制御し蒸着させる方法や、２）銅−錫合金を蒸着源として蒸着させる方法がある。例えば１）の方法において、市販の蒸着装置（例えば、ベルージャが約４００ｍｍφ、到達真空度１×１０−７ｍｍＨｇ、拡散ポンプ排気能力４００Ｌ／ｍｉｎ）を用いて、所定量の銅と錫を４個のタングステン線コニカルバスケットに２個ずつ配置し、各２個を直列連結し、加熱電流を調整することにより蒸発速度を制御して蒸着を行い、蒸着物の合金組成を分析して、蒸着源の銅と錫の量を調整することにより、本発明の組成を有する銅−錫合金を含有する抗微生物層を作製することができる。
【００３１】
「変色防止処理」
変色防止処理は、抗微生物部材を変色防止剤を含む溶媒に２０℃〜６０℃で３０秒〜９０秒間浸漬して水洗して乾燥することにより、行うことができる。溶媒としては、水と有機溶媒の混合溶媒が適している。有機溶媒としては、メタノール、エタノール、プロパノール、ブタノール、ペンタノール、アセトン等が挙げられる。有機溶媒の添加量としては、水に対して０．１〜２００ｇ／Ｌが望ましい。また、低圧下において変色防止剤の飽和蒸気中に、抗微生物部材を室温〜８５℃で１０分〜３時間放置した後、水洗、乾燥することにより行うこともできる。
変色防止処理は、銅−錫合金を含有する抗微生物層を作製した直後に行うことが好ましい。抗微生物層を作製後に時間をおくと、酸化皮膜が形成され、皮膜の緻密さや厚さ等によっては変色防止剤と抗微生物層中の銅との反応が進行しにくくなる場合や、剥離しやすい皮膜が形成される場合がある。
【００３２】
「抗微生物性」
本発明の抗微生物部材は、表層部における銅含有量が高く、銅を主たる抗微生物成分とするため、銅の抗微生物スペクトルと同等の種類の微生物に効果を有する。
銅は、グラム陰性菌、グラム陽性菌、エンベロープのあるウィルス、エンベロープのないウィルス、真菌、芽胞菌等に幅広く抗微生物効果を示す。銅が抗微生物性を有する微生物は、グラム陰性菌の例としては大腸菌、緑膿菌、アシネトバクター・バウマニ、エンテロバクター・アエロゲネス、レジオネラ菌等、グラム陽性菌の例としては黄色ブドウ球菌、メチシリン耐性黄色ブドウ球菌、クロストリディウム・ディフィシル等、エンベロープのあるウィルスの例としてはインフルエンザウィルス等、エンベロープのないウィルスの例としてはアデノウィルス等、真菌の例としてはアスペルギルス・ニガー等、芽胞菌の例としてはクロストリディウム・ディフィシル等が挙げられる。また、銅は、クリプトスポリジウム・パルバム等の原虫に対する抗微生物性も確認されている。
【実施例】
【００３３】
「実験１」
基材としてステンレス鋼板を使用し、以下に示す条件でめっき処理により銅−錫合金を含有する抗微生物層を基材表面に形成して、抗微生物部材Ａ〜Ｅを作製した。
【００３４】
「めっき処理」
基材を市販のめっき処理液で脱脂処理、酸洗処理を行った後、ニッケルストライクめっき、電気銅−錫合金めっきにより、２．５〜４．５μｍ厚さのめっき層を形成した。
電気銅−錫合金めっき浴は、ピロリン酸第二銅とピロリン酸第一錫を混合して０．１２ｍｏｌ／Ｌとし、その混合比を増減させ、ピロリン酸カリウムを１ｍｏｌ／Ｌ、メタンスルホン酸を０．６ｍｏｌ／Ｌ含有し、光沢剤を適宜加え、ｐＨ７．５に調製した浴を使用した。
【００３５】
［元素含有量測定］
抗微生物部材Ａ〜Ｅの抗微生物層について、基材中心部における深さ方向の元素含有量を、グロー放電発光分光分析装置（ＧＤＳ）により４ｍｍ径の範囲で定量分析した。所定深さまでの元素分析値（質量％）の平均値（各元素のグラフの所定深さまでの積分値をその深さで除して求めた単位深さ当たりの値に相当）を算出することにより、その深さまでの元素含有量（質量％）とした。分析元素は、銅、錫、酸素、窒素、炭素、ニッケル、リン、硫黄、鉄、クロム、マンガン、ケイ素とした。
【００３６】
［抗菌力試験］
グラム陰性菌であるＰｓｅｕｄｏｍｏｎａｓ  ａｅｒｕｇｉｎｏｓａ  ＮＢＲＣ  １３２７５（緑膿菌）と、グラム陽性菌であるＳｔａｐｈｙｌｏｃｏｃｃｕｓ  ａｕｒｅｕｓ  ＩＩＤ  １６７７（メシシリン耐性黄色ブドウ球菌：ＭＲＳＡ）を試験菌とした。
試験菌を普通寒天培地で３５±１℃、１６〜２４時間培養した後、１／２０濃度の普通ブイヨン培地に浮遊させ、菌数が約１０８／ｍＬになるように調整した。模擬皮脂としてオレイン酸を０．０５ｍｇ及びトリオレインを０．１８ｍｇ含浸させたろ紙に各培養液を０．３ｍＬ〜０．６ｍＬ添加した後、抗微生物部材Ａ〜Ｅの抗微生物層に接触させて菌を接種した。ろ紙を剥離した抗微生物部材Ａ〜Ｅを、２８℃、相対湿度４３％で３時間保持した後、ＳＣＤＬＰ培地１０ｍＬで洗い出して生菌数を混釈平板培養法により測定し、試料１個当たりに換算した。コントロールとしてステンレス鋼板を用いた。
ｎ＝３で試験を行い、抗微生物部材Ａ〜Ｅの３時間後の対数値の差（０時間後値−３時間後値）からコントロールの３時間後の対数値の差（０時間後値−３時間後値）を差し引いた値が２．０以上場合は評価◎、１．０〜２．０の場合は評価○、１．０未満の場合は評価△とした。◎と○を抗菌性ありと判断した。
【００３７】
［密着性試験（碁盤目試験）］
抗微生物部材Ａ〜Ｅについて、ＪＩＳ  Ｈ  ８５０４：１９９９に準拠した密着性試験を行った。めっき層が剥離しない場合を○、剥離する場合を×とした。
【００３８】
抗微生物部材Ａ〜Ｅの各試験結果を表１に示す。
【表１】
0006600576.tif 000002
【００３９】
［まとめ］
抗微生物層の０．０５μｍまでの深さにおける銅含有量が７７．５質量％、かつ銅と錫の質量％比（銅／錫）が４．１である抗微生物部材Ａ、抗微生物層の０．１５μｍまでの深さにおける銅含有量が７０．０質量％、かつ銅と錫の質量％比（銅／錫）が２．５である抗微生物部材Ｂは、緑膿菌、ＭＲＳＡに対する抗菌力に劣っていた。
抗微生物層の０．１５μｍまでの深さにおける銅含有量が８４．３質量％以上、かつ銅と錫の質量％比（銅／錫）が６．８〜３６．６である抗微生物部材Ｃ〜Ｅは優れた抗菌力を示しており、抗微生物層の最表面から最大で０．１５μｍの深さを有する表層部における銅含有量が８３質量％以上、かつ銅と錫の質量％比（銅／錫）が５以上３７以下であると、優れた抗微生物性を示すことが確認できた。
また、めっき層は、強固に密着しており、抗微生物部材Ａ〜Ｅのいずれも剥離しなかった。
【００４０】
「実験２」
［酸化処理］
抗微生物部材Ｄを、２００℃で１時間または３００℃で１時間静置して、酸化処理を行った。実験１と同様にして元素含有量を測定したところ、最表面から０．０１５μｍ以上０．１５μｍ以下の深さを有する表層内部における最も高い酸素含有量は、３００℃で１時間処理した場合に検出され、その値は９．１質量％であった。
表層内部での酸素含有量が９．１質量％である酸化処理後の抗微生物部材の抗菌力を、実験１と同様にしてＭＲＳＡで評価したところ、１．３（○）を示した。
【００４１】
［まとめ］
酸化皮膜が形成されることにより、銅は表面に拡散しにくくなり、抗菌力は低下した。しかし、十分な抗菌力を維持しており、表層内部における酸素含有量が１０質量％以下であれば、抗菌力を有することが確認できた。
【００４２】
「実験３」
［ベンゾトリアゾール処理材料の評価］
実験１の抗微生物部材Ｄと同条件で、ステンレス鋼板とステンレス製レバーハンドルを基材として、抗微生物部材Ｄ２を作製した。
さらに、この抗微生物部材Ｄ２の抗微生物層に、市販のベンゾトリアゾール処理液を使用して変色防止処理を行い、抗微生物部材Ｆを作製した。処理時間はメーカー推奨の１．５分間とし、処理後に十分に水洗した。
【００４３】
［窒素含有量測定］
実験１と同様にして、抗微生物部材Ｆ（鋼板）の深さ方向の元素含有量を測定したところ、最表面から０．０１５μｍ以上０．１５μｍ以下の深さを有する表層内部における最も高い窒素含有量は１．３質量％であった。
［抗菌力試験］
実験１と同様にして、抗菌力試験を行った。
【００４４】
［長期評価試験］
レバーハンドルである抗微生物部材Ｄ２、Ｆ、およびコントロールとしてステンレス製レバーハンドルを実使用環境にそれぞれ３カ所ずつ試験施工した。医療施設での使用を想定して、３回／週の頻度で消毒用エタノール含浸面シート（７６．９〜８１．４ｖｏｌ％）による清拭を行い、施工直後と６カ月後の一般細菌数測定を行った。
菌の採取は、市販の拭取り検査キットを用いて、レバーハンドルの約１００ｃｍ２を拭き取っておこなった。生菌数測定は、標準寒天平板培養法で行った。コントロールと比較して平均生存率が２０％未満の場合は評価◎、２０〜５０％の場合は評価○、５０〜８０％の場合は評価△、８０％以上の場合は評価×とした。
【００４５】
［光沢度・色彩評価］
実用的な観点から、実使用環境下における抗微生物部材の光沢度や色彩の変化を評価した。
長期評価試験で実使用環境に試験施工したレバーハンドルである抗微生物部材Ｄ２、Ｆの光沢及び色彩の変化を目視により評価した。これは、レバーハンドルは、その形状のため光沢度計や色差計での計測が困難なためである。
評価法は同一の照明条件下で未使用のレバーハンドルである抗微生物部材Ｄ２、Ｆとの違いを、目視比較および写真撮影の比較を組み合わせて行い、施工１カ月後と６カ月後の評価を行った。変化なしの場合は評価◎、わずかに変化の場合は評価○、明らかに変化の場合は評価△、大幅に変化の場合は評価×とした。
【００４６】
抗微生物部材Ｄ２、Ｆの各試験結果を表２に示す。
【表２】
0006600576.tif 000003
【００４７】
「まとめ」
変色防止処理を行った抗微生物部材Ｆは、変色防止処理を行っていない抗微生物部材Ｄ２と同等の抗菌効果を有していた。また、有機溶媒による拭き取りを６ヶ月間、週に３回行った後も、抗菌効果は低下しなかった。
変色防止処理を行っていない抗微生物部材Ｄ２は、１ヶ月後には僅かに変色が確認でき、６ヶ月後には明らかに変色した。それに対し、変色防止処理を行った抗微生物部材Ｆは、１ヶ月後には変色が確認できず、６ヶ月後に僅かに変色が見られただけであった。
すなわち、変色防止処理を行うことにより、変色防止効果が得られるが、抗菌効果は低下しないことが確認できた。
【符号の説明】
【００４８】
１    抗微生物部材
２    基材
３    抗微生物層
３１  表層部
３２  表層内部
【図１】
0006600576.tif 000004